(57)【要約】      （修正有）【課題】水硬性組成物に、優れた加振成形性を付与する水硬性組成物用分散剤組成物。【解決手段】構成単量体として、アクリル酸、又はメタクリル酸、又はそれらの塩、及び下記一般式（１）で表される化合物を含み、アクリル酸、又はメタクリル酸、又はそれらの塩の合計中、アクリル酸又はその塩の割合が２０ｍｏｌ％以上７０ｍｏｌ％以下であり、重量平均分子量が３０，０００以上１００，０００以下である共重合体を含有する、遠心成形又は振動成形用水硬性組成物用分散剤組成物。2020066553.tif 000007（式中、Ｒ１及びＲ３は同一又は異なって水素原子又は炭素数１以上３以下のアルキル基を示し、Ｒ２は水素原子又はメチル基を示し、ｎは平均付加モル数であり５以上１５０以下の数を示す。）【選択図】なし【特許請求の範囲】
【請求項１】
構成単量体として、アクリル酸又はその塩、メタクリル酸又はその塩、及び下記一般式（１）で表される化合物を含み、アクリル酸又はその塩とメタクリル酸又はその塩の合計中、アクリル酸又はその塩の割合が２０ｍｏｌ％以上７０ｍｏｌ％以下であり、重量平均分子量が３０，０００以上１００，０００以下である共重合体を含有する、遠心成形又は振動成形用水硬性組成物用分散剤組成物。
【化１】
2020066553.tif 000006
（式中、Ｒ１及びＲ３は同一又は異なって水素原子又は炭素数１以上３以下のアルキル基を示し、Ｒ２は水素原子又はメチル基を示し、ｎは平均付加モル数であり５以上１５０以下の数を示す。）
【請求項２】
前記共重合体は、アクリル酸又はその塩、メタクリル酸又はその塩、及び前記一般式（１）で表される化合物の合計中、アクリル酸又はその塩及びメタクリル酸又はその塩の合計の割合が５０ｍｏｌ％以上９５ｍｏｌ％以下である、請求項１に記載の遠心成形又は振動成形用水硬性組成物用分散剤組成物。
【請求項３】
前記一般式（１）中、ｎが１０以上９０以下の数である、請求項１又は２に記載の遠心成形又は振動成形用水硬性組成物用分散剤組成物。
【請求項４】
更に、強度向上剤及び／又は遅延剤を含む、請求項１〜３の何れか１項記載の遠心成形又は振動成形用水硬性組成物用分散剤組成物。
【請求項５】
強度向上剤がポリオール化合物から選択される一種類以上である、請求項４に記載の遠心成形又は振動成形用水硬性組成物用分散剤組成物。
【請求項６】
強度向上剤がグリセリンである、請求項４又は５に記載の遠心成形又は振動成形用水硬性組成物用分散剤組成物。
【請求項７】
遅延剤がオキシカルボン酸から選択される一種類以上である、請求項４〜６の何れか１項記載の遠心成形又は振動成形用水硬性組成物用分散剤組成物。
【請求項８】
遅延剤がグルコン酸及び／又はその塩である、請求項４〜７の何れか１項記載の遠心成形又は振動成形用水硬性組成物用分散剤組成物。
【請求項９】
前記共重合体の含有量と強度向上剤の含有量の質量比が、強度向上剤の含有量／共重合体の含有量で、０．０１以上１以下である、請求項４〜８の何れか１項記載の遠心成形又は振動成形用水硬性組成物用分散剤組成物。
【請求項１０】
前記共重合体の含有量と遅延剤の含有量の質量比が、遅延剤の含有量／共重合体の含有量で、０．０１以上１以下である、請求項４〜９の何れか１項記載の遠心成形又は振動成形用水硬性組成物用分散剤組成物。
【請求項１１】
更に前記共重合体以外の共重合体からなるポリカルボン酸系分散剤を含有する、請求項１〜１０の何れか１項記載の遠心成形又は振動成形用水硬性組成物用分散剤組成物。
【請求項１２】
強度向上剤と遅延剤の合計含有量と、前記共重合体と前記ポリカルボン酸系分散剤の合計含有量との質量比が、（強度向上剤と遅延剤の合計含有量）／（前記共重合体と前記ポリカルボン酸系分散剤の合計含有量）で、０．０２以上２以下である、請求項４〜１０の何れか１項を引用する請求項１１記載の遠心成形又は振動成形用水硬性組成物用分散剤組成物。
【請求項１３】
遠心成形用である、請求項１〜１２の何れか１項記載の遠心成形又は振動成形用水硬性組成物用分散剤組成物。
【請求項１４】
請求項１〜１３の何れか１項記載の遠心成形又は振動成形用水硬性組成物用分散剤組成物と、水と、水硬性粉体とを含有し、水／水硬性粉体比が１０質量％以上２５質量％以下である、遠心成形又は振動成形用水硬性組成物。
【請求項１５】
遠心成形用である、請求項１４に記載の遠心成形又は振動成形用水硬性組成物。
【請求項１６】
請求項１〜１３の何れか１項記載の遠心成形又は振動成形用水硬性組成物用分散剤組成物を用いて、水硬性組成物の遠心力による締固め性を向上させる方法。
【請求項１７】
請求項１〜１３の何れか１項記載の遠心成形又は振動成形用水硬性組成物用分散剤組成物と、水と、水硬性粉体とを混合する、水硬性組成物の製造方法。
【請求項１８】
請求項１〜１３の何れか１項記載の遠心成形又は振動成形用水硬性組成物用分散剤組成物と、水と、水硬性粉体とを混合して水硬性組成物を製造し、該水硬性組成物を型枠内に充填した後、遠心力をかけて型締めする、水硬性組成物の硬化体の製造方法。
【請求項１９】
請求項１〜１３の何れか１項記載の遠心成形又は振動成形用水硬性組成物用分散剤組成物と、水と、水硬性粉体とを混合して水硬性組成物を製造し、該水硬性組成物を型枠内に充填した後、振動をかけて型締めする、水硬性組成物の硬化体の製造方法。
【発明の詳細な説明】
【技術分野】
【０００１】
本発明は、遠心成形又は振動成形用水硬性組成物用分散剤組成物及びその製造方法、遠心成形又は振動成形用水硬性組成物及びその製造方法、並びに水硬性組成物硬化体の製造方法に関する。
【背景技術】
【０００２】
管類、パイル、ポール等の中空円筒型コンクリート成形品を製造する方法として、遠心成形法が知られている。この遠心成形法は、型枠内に混練したコンクリート材料を投入し、型枠を高速回転させて生じる遠心力によって、型枠内面にコンクリートを押し付けるようにして締固める方法である。型枠は回転軸に並行な継ぎ目を有しており、遠心成形時に型枠の継ぎ目により型枠がはねることにより、コンクリートの遠心締固め工程に於いてはコンクリートに大きな振動が加わり、これが遠心締固め性に寄与する一つの要因となる。
【０００３】
遠心成形用水硬性組成物において、遠心成形製品の成形性の観点から、分散剤はナフタレン系分散剤を用いることが多いが、国内外を問わず、高強度化、耐震強化へのニーズが高まっているが、高強度の硬化体を求められる領域では、コンクリートの単位水量が少ない領域においてはナフタレン系分散剤で混練が困難な領域が現れ、実運用が困難である。そのため、減水性の高いポリカルボン酸系分散剤の利用が進んでいるが、ポリカルボン酸系分散剤を利用した際に問題となるのが遠心成形製品の遠心（振動）締固め性である。非特許文献１では、水結合材比が２０％以上の領域でナフタレン系分散剤を用いている。
【０００４】
遠心締固め性は、遠心成形時のコンクリートの締め固まり具合を示す性質であり、遠心成形時の骨材間隙へのモルタル分の充填性、成形終了後の保形性（形を保つ性質）により支配されると考えられる。そのことにより、遠心成形時のコンクリートの遠心締固め性は、コンクリートの流体としてのチキソトロピー性を反映するものであると考えられる。
【０００５】
遠心成形製品の遠心締固め性が良好でないと、遠心成形後の硬化体の強度発現性が低下することや、遠心締固め工程に時間を要し、生産性を損なうこと、遠心成形後の未硬化のコンクリートの剥落（棚落ち）等の欠陥が生じることとなる。そのため、遠心成形用の水硬性組成物には、より優れた遠心締固め性を発現することが望まれる。
【０００６】
特許文献１には、非晶質超微粒子シリカと高性能原水剤及び遠心成形助剤を含有し、水セメント比が３５％以下のコンクリートを、遠心力３５Ｇ以下の中速回転で締固めることを特徴とするコンクリートの製造方法が開示されている。
【０００７】
特許文献２には、（Ａ）溶液中で単量体を重合反応させ、水硬性組成物用分散剤を得る反応工程、（Ｂ）前記反応工程後に、更に加熱し、未反応の単量体の重合反応を進める熟成工程、（Ｃ）前記熟成工程で得られた、水硬性組成物用分散剤を含む溶液の温度を調整する冷却工程、（Ｄ）前記冷却工程で得られた、水硬性組成物用分散剤を含む溶液のｐＨを中和し調整する中和工程、（Ｅ）前記中和工程で得られた、水硬性組成物用分散剤を含む溶液の濃度を調整する希釈工程を、この順で行う水硬性組成物用分散剤の製造方法が記載されている。
【０００８】
特許文献３には、特定の不飽和（ポリ）アルキレングリコールエーテル系単量体（ａ）由来の構成単位（Ｉ）、他の特定の不飽和ポリアルキレングリコールエーテル系単量体（ｂ）由来の構成単位（ＩＩ）、及び不飽和モノカルボン酸系単量体（ｃ）由来の構成単位（ＩＩＩ）を必須の構成単位として有し、かつ、構成単位（Ｉ）、構成単位（ＩＩ）、及び構成単位（ＩＩＩ）が各々全構成単位中の１重量％以上を占め、構成単位（Ｉ）と構成単位（ＩＩ）との占める割合の合計が全構成単位中の５０モル％以下である共重合体（Ａ）を必須成分とするセメント混和剤が記載されている。
【０００９】
特許文献４には、特定の不飽和ポリアルキレングリコールエーテル系単量体（ａ１）由来の構成単位（Ｉ）と、特定の不飽和モノカルボン酸系単量体（ｂ）由来の構成単位（ＩＩ）とを含んでなる共重合体を必須成分として含むセメント分散剤であって、前記構成単位（ＩＩ）がメタクリル酸（塩）に由来する構造を少なくとも含む、セメント分散剤が記載されている。
【００１０】
特許文献５には、特定のポリアルキレングリコールモノ（メタ）アクリル酸エステル系単量体、特定の（メタ）アクリル酸系単量体、これらと重合可能な任意の単量体を所定の比率で用いて導かれた共重合体又はその中和物を主成分とするセメント分散剤が記載されている。
【先行技術文献】
【特許文献】
【００１１】
【特許文献１】特開昭６１−１２２１４７号公報
【特許文献２】特開２０１７−１２２０２７号公報
【特許文献３】特開２００３−２２１２６６号公報
【特許文献４】特開２００２−３４８１６１号公報
【特許文献５】特開昭５８−７４５５２号公報
【非特許文献】
【００１２】
【非特許文献１】日本建築学会構造系論文集、第６０６号、２９−３４頁、一般財団法人  日本建築学会、２００６年８月発行
【発明の概要】
【発明が解決しようとする課題】
【００１３】
本発明は、遠心成形や振動成形などの外力を用いた成形が行われる水硬性組成物に、優れた加振成形性を付与できる水硬性組成物用分散剤組成物を提供する。
【課題を解決するための手段】
【００１４】
本発明は、構成単量体として、アクリル酸又はその塩、メタクリル酸又はその塩、及び下記一般式（１）で表される化合物を含み、アクリル酸又はその塩とメタクリル酸又はその塩の合計中、アクリル酸又はその塩の割合が２０ｍｏｌ％以上７０ｍｏｌ％以下であり、重量平均分子量が３０，０００以上１００，０００以下である共重合体を含有する、遠心成形又は振動成形用水硬性組成物用分散剤組成物に関する。
【００１５】
【化１】
2020066553.tif 000002
【００１６】
（式中、Ｒ１及びＲ３は同一又は異なって炭素数１以上３以下のアルキル基を示し、Ｒ２は水素原子又はメチル基を示し、ｎは平均付加モル数であり５以上１５０以下の数を示す。）
【００１７】
また、本発明は、前記本発明の遠心成形又は振動成形用水硬性組成物用分散剤組成物と、水と、水硬性粉体とを含有し、水／水硬性粉体比が１０質量％以上２５質量％以下である、遠心成形又は振動成形用水硬性組成物に関する。
【００１８】
また、本発明は、前記本発明の遠心成形又は振動成形用水硬性組成物用分散剤組成物を用いて、水硬性組成物の遠心力による締固め性を向上させる方法に関する。
【００１９】
また、本発明は、前記本発明の遠心成形又は振動成形用水硬性組成物用分散剤組成物と、水と、水硬性粉体とを混合する、水硬性組成物の製造方法に関する。
【００２０】
また、本発明は、前記本発明の遠心成形又は振動成形用水硬性組成物用分散剤組成物と、水と、水硬性粉体とを混合して水硬性組成物を製造し、該水硬性組成物を型枠内に充填した後、遠心力をかけて型締めする、水硬性組成物の硬化体の製造方法に関する。
【００２１】
また、本発明は、前記本発明の遠心成形又は振動成形用水硬性組成物用分散剤組成物と、水と、水硬性粉体とを混合して水硬性組成物を製造し、該水硬性組成物を型枠内に充填した後、振動をかけて型締めする、水硬性組成物の硬化体の製造方法に関する。
【００２２】
前記共重合体を、以下、（Ａ）成分という。
また、本発明の遠心成形又は振動成形用水硬性組成物用分散剤組成物を、本発明の水硬性組成物用分散剤組成物ないし本発明の分散剤組成物という場合もある。
また、本発明の遠心成形又は振動成形用水硬性組成物を、本発明の水硬性組成物という場合もある。
【発明の効果】
【００２３】
本発明によれば、遠心成形や振動成形などの振動を用いた成形に用いられる水硬性組成物に、優れた加振成形性を付与できる水硬性組成物用分散剤組成物が提供される。
【発明を実施するための形態】
【００２４】
本発明者らは、（Ａ）成分を含有する分散剤組成物を使用したコンクリートは、遠心成形法による遠心締固め性などの加振成形性が向上することを見出した。このような効果が発現する理由は必ずしも定かではないが、以下のように推測される。アクリル酸又はその塩の構造単位は、その高い分子運動性から（Ａ）成分の共重合体に柔軟性をもたらし、当該構造単位を含むポリカルボン酸系分散剤の排除体積は、当該構造を含まないものに比べ大きくなる。このことにより、水硬性粒子表面の絶対被覆面積が低減され、水和反応が促される（凝結遅延が回避される）ことにより、水和生成物により密な組織が形成されることで水硬性組成物のチキソトロピー性が向上し、優れた振動応答性がもたらされるものと考えられる。また、遠心成形時には金属性の型枠の回転により振動が生じるため、遠心成形時、加振時には流動化し骨材の充填が進み、優れた遠心締固め性がもたらされるものと考えられる。
【００２５】
＜水硬性組成物用分散剤組成物＞
（Ａ）成分は、構成単量体として、アクリル酸又はその塩、メタクリル酸又はその塩、及び下記一般式（１）で表される化合物を含む所定の重量平均分子量を有する共重合体であり、（Ａ）成分は、アクリル酸又はその塩とメタクリル酸又はその塩の合計中、アクリル酸又はその塩の割合が２０ｍｏｌ％以上７０ｍｏｌ％以下である。
【００２６】
（Ａ）成分は、振動応答性、遠心締固め性の観点から、アクリル酸又はその塩とメタクリル酸又はその塩の合計中、アクリル酸又はその塩の割合が２０ｍｏｌ％以上、好ましくは３０ｍｏｌ％以上、より好ましくは４０ｍｏｌ％以上、そして、７０ｍｏｌ％以下、好ましくは６５ｍｏｌ％以下、より好ましくは６０ｍｏｌ％以下である。
【００２７】
（Ａ）成分は、振動応答性、遠心締固め性の観点から、アクリル酸又はその塩、メタクリル酸又はその塩、及び前記一般式（１）で表される化合物の合計中、アクリル酸又はその塩及びメタクリル酸又はその塩の合計の割合が、好ましくは５０ｍｏｌ％以上、より好ましくは６０ｍｏｌ％以上、更に好ましくは６５ｍｏｌ％以上、そして、好ましくは９５ｍｏｌ％以下、より好ましくは８５ｍｏｌ％以下、更に好ましくは７７ｍｏｌ％以下、である。
【００２８】
（Ａ）成分は、構成単量体の全量中、アクリル酸又はその塩、メタクリル酸又はその塩、及び前記一般式（１）で表される化合物の合計の割合が、好ましくは５０ｍｏｌ％以上、より好ましくは７０ｍｏｌ％以上、そして、好ましくは１００ｍｏｌ％以下であり、１００ｍｏｌ％であってよい。
【００２９】
アクリル酸の塩及びメタクリル酸の塩としては、それぞれ、アルカリ金属塩、アルカリ土類金属塩（１／２原子）、アンモニウム塩、アルキルアンモニウム塩、又はアルケニルアンモニウム塩が挙げられ、好ましくはアルカリ金属塩、アルカリ土類金属塩（１／２原子）、アルキルアンモニウム塩、又はアルケニルアンモニウム塩であり、より好ましくはアルカリ金属塩、アルカリ土類金属塩（１／２原子）、又はアルキルアンモニウム塩である。
【００３０】
一般式（１）中、Ｒ１は、好ましくはメチル基である。
一般式（１）中、Ｒ２は、好ましくは水素原子である。
一般式（１）中、Ｒ３は、好ましくはメチル基又は水素原子である。
一般式（１）中、ｎは、平均付加モル数であり、好ましくは１０以上、より好ましくは２０以上、更に好ましくは３０以上、より更に好ましくは４０以上、そして、好ましくは９０以下、より好ましくは８０以下、更に好ましくは７０以下、より更に好ましくは６０以下、より更に好ましくは５５以下の数である。
【００３１】
（Ａ）成分は、水硬性組成物に優れた加振成形性を付与できる観点から、重量平均分子量が、３０，０００以上、好ましくは３２，０００以上、より好ましくは３５，０００以上、そして、１００，０００以下、好ましくは６０，０００以下、より好ましくは５０，０００以下、更に好ましくは４５，０００以下、より更に好ましくは４０，０００以下である。この重量平均分子量は、以下の条件のゲルパーミエーションクロマトグラフィ（ＧＰＣ）により測定されたものである。
＊ＧＰＣ条件
装置：ＧＰＣ（ＨＬＣ−８３２０ＧＰＣ）東ソー株式会社製
カラム：Ｇ４０００ＰＷＸＬ＋Ｇ２５００ＰＷＸＬ（東ソー株式会社製）
溶離液：０．２Ｍリン酸バッファー／ＣＨ３ＣＮ＝９／１
流量：１．０ｍＬ／ｍｉｎ
カラム温度：４０℃
検出：ＲＩ
サンプルサイズ：０．２ｍｇ／ｍＬ
標準物質：ポリエチレングリコール換算（単分散のポリエチレングリコール：分子量８７，５００、２５０，０００、１４５，０００、４６，０００、２４，０００）
【００３２】
本発明の水硬性組成物用分散剤組成物は、更に、強度向上剤及び／又は遅延剤を含むことができる。
【００３３】
強度向上剤としては、ポリオール化合物、チオ硫酸アルカリ金属塩、チオ硫酸アルカリ土類金属塩、チオシアン酸アルカリ金属塩、チオシアン酸アルカリ土類金属塩、硫酸アルカリ金属塩、硫酸アルカリ土類金属塩が挙げられる。強度向上剤は、ポリオール化合物から選択される一種類以上が好ましい。ポリオール化合物は、グリセリン、グリセリンエステル誘導体、グリコール化合物、糖アルコールが挙げられる。ポリオール化合物はグリセリンが好ましい。
【００３４】
遅延剤としては、オキシカルボン酸、多価カルボン酸、還元性多糖類、糖アルコールが挙げられる。遅延剤は、オキシカルボン酸から選択される一種類以上が好ましい。オキシカルボン酸は、グルコン酸及び／又はその塩、グリコール酸及び／又はその塩、タルトロン酸及び／又はその塩、グリセリン酸及び／又はその塩、酒石酸及び／又はその塩、クエン酸及び／又はその塩、サリチル酸及び／又はその塩、没食子酸及び／又はその塩が挙げられる。オキシカルボン酸は、グルコン酸及び／又はその塩が好ましい。
【００３５】
本発明の水硬性組成物用分散剤組成物は、（Ａ）成分を、好ましくは１０質量％以上、より好ましくは１５質量％以上、更に好ましくは２０質量％以上、そして、好ましくは９０質量％以下、より好ましくは７０質量％以下、更に好ましくは５０質量％以下含有する。本発明の水硬性組成物用分散剤組成物は、（Ａ）成分の含有量が１００質量％、すなわち（Ａ）成分からなるものであってもよい。
【００３６】
本発明の水硬性組成物用分散剤組成物が強度向上剤を含有する場合、その含有量は、組成物中、好ましくは０．０１質量％以上、より好ましくは０．１質量％以上、そして、好ましくは１０質量％以下、より好ましくは５質量％以下である。
【００３７】
また、本発明の水硬性組成物用分散剤組成物が強度向上剤を含有する場合、（Ａ）成分の含有量と強度向上剤の含有量の質量比は、強度向上剤の含有量／（Ａ）成分の含有量で、好ましくは０．０１以上、より好ましくは０．０３以上、更に好ましくは０．０４５以上、そして、好ましくは１以下、より好ましくは０．５以下、更に好ましくは０．２以下、より更に好ましくは０．１以下、より更に好ましくは０．０７以下である。
【００３８】
本発明の水硬性組成物用分散剤組成物が遅延剤を含有する場合、その含有量は、組成物中、好ましくは０．０１質量％以上、より好ましくは０．１質量％以上、そして、好ましくは１０質量％以下、より好ましくは５質量％以下である。
【００３９】
また、本発明の水硬性組成物用分散剤組成物が遅延剤を含有する場合、（Ａ）成分の含有量と遅延剤の含有量の質量比は、遅延剤の含有量／（Ａ）成分の含有量で、好ましくは０．０１以上、より好ましくは０．０２以上、そして、好ましくは１以下、より好ましくは０．５以下、更に好ましくは０．２以下、より更に好ましくは０．１以下、より更に好ましくは０．０７以下、より更に好ましくは０．０５以下である。
【００４０】
本発明の水硬性組成物用分散剤組成物は、更に（Ａ）成分以外の共重合体からなるポリカルボン酸系分散剤（以下、その他のポリカルボン酸系分散剤という）を含有することができる。その他のポリカルボン酸系分散剤としては、メタクリル酸又はその塩と前記一般式（１）で表される化合物の共重合体であって、分散剤として公知の構造、組成を有する共重合体が挙げられる。
本発明の水硬性組成物用分散剤組成物が、その他のポリカルボン酸系分散剤を含有する場合、その他のポリカルボン酸系分散剤／（Ａ）成分の質量比は、好ましくは０．０１以上、より好ましくは０．１以上、そして、好ましくは１０以下、より好ましくは１以下、更に好ましくは０．５以下、より更に好ましくは０．３以下、より更に好ましくは０．２以下である。
本発明の水硬性組成物用分散剤組成物は、強度向上剤と遅延剤の合計含有量と、（Ａ）成分とその他のポリカルボン酸系分散剤の合計含有量との質量比が、（強度向上剤と遅延剤の合計含有量）／（（Ａ）成分とその他のポリカルボン酸系分散剤の合計含有量）で、好ましくは０．０２以上、より好ましくは０．０５以上、そして、好ましくは２以下、より好ましくは１以下、更に好ましくは０．５以下、より更に好ましくは０．３以下、より更に好ましくは０．２以下、より更に好ましくは０．１以下、である。この質量比は、強度向上剤及び遅延剤の一方の含有量が０である場合を含む。
【００４１】
本発明の水硬性組成物用分散剤組成物は、その他の任意成分として、ＡＥ剤、起泡剤、増粘剤、発泡剤、防水剤、流動化剤、消泡剤等などを含有することができる。
【００４２】
本発明の水硬性組成物用分散剤組成物は、水を含有することができる。本発明の水硬性組成物用分散剤組成物は、液体組成物であってもよい。
【００４３】
本発明の水硬性組成物用分散剤組成物は、遠心成形用水硬性組成物用分散剤組成物であってよい。
本発明の水硬性組成物用分散剤組成物は、振動成形用水硬性組成物用分散剤組成物であってよい。
遠心成形用水硬性組成物用分散剤組成物は、本発明の水硬性組成物用分散剤組成物の好ましい態様の１つである。
【００４４】
＜水硬性組成物＞
本発明は、本発明の水硬性組成物用分散剤組成物と、水と、水硬性粉体とを含有する遠心成形又は振動成形用水硬性組成物を提供する。本発明の水硬性組成物は、構成単量体として、アクリル酸又はその塩、メタクリル酸又はその塩、及び下記一般式（１）で表される化合物を含む共重合体〔（Ａ）成分〕と、水と、水硬性粉体とを含有する遠心成形又は振動成形用水硬性組成物であって、前記共重合体は、アクリル酸又はその塩とメタクリル酸又はその塩の合計中、アクリル酸又はその塩の割合が２０ｍｏｌ％以上７０ｍｏｌ％以下である、遠心成形又は振動成形用水硬性組成物である。
本発明の水硬性組成物用分散剤組成物で述べた事項は、本発明の水硬性組成物に適宜適用することができる。
【００４５】
本発明の水硬性組成物において、（Ａ）成分の具体例及び好ましい態様は、本発明の水硬性組成物用分散剤組成物と同じである。
本発明の水硬性組成物は、分散性及び遠心締固め性の観点から、水硬性粉体１００質量部に対して、（Ａ）成分を、好ましくは０．０１質量部以上、より好ましくは０．１質量部以上、そして、好ましくは９質量部以下、より好ましくは５質量部以下、更に好ましくは１質量部以下含有する。
【００４６】
水硬性粉体とは、水和反応により硬化する物性を有する粉体のことであり、セメント、石膏等が挙げられる。水硬性粉体は、好ましくはセメント、より好ましくは普通ポルトランドセメント、ビーライトセメント、中庸熱セメント、早強セメント、超早強セメント、耐硫酸塩セメント等のセメントである。また、セメント等に高炉スラグ、フライアッシュ、シリカフュームなどのポゾラン作用及び／又は潜在水硬性を有する粉体や、石粉（炭酸カルシウム粉末）等が添加された高炉スラグセメント、フライアッシュセメント、シリカフュームセメント等でもよい。
【００４７】
本発明の水硬性組成物は、水／水硬性粉体比が、好ましくは１０質量％以上、そして、好ましくは５０質量％以下、より好ましくは４０質量％以下、更に好ましくは３０質量％以下、より好ましくは２５質量％以下である。ここで、水／水硬性粉体比は、水硬性組成物中の水と水硬性粉体の質量百分率（質量％）であり、水の質量／水硬性粉体の質量×１００により算出される。水／水硬性粉体比は、水の量と、水和反応により硬化する物性を有する粉体の量とに基づいて算出される。水和反応により硬化する物性を有する粉体が、ポゾラン作用を有する粉体、潜在水硬性を有する粉体、及び石粉（炭酸カルシウム粉末）から選ばれる粉体を含む場合、本発明では、それらの量も水硬性粉体の量に算入する。また、水和反応により硬化する物性を有する粉体が、高強度混和材を含有する場合、高強度混和材の量も水硬性粉体の量に算入する。これは、水硬性粉体の質量が関係する以下の質量部においても同様である。
【００４８】
本発明の水硬性組成物は、骨材を含有することが好ましい。骨材としては、細骨材及び粗骨材から選ばれる骨材が挙げられる。細骨材として、ＪＩＳ  Ａ０２０３−２０１４中の番号２３１１で規定されるものが挙げられる。細骨材としては、川砂、陸砂、山砂、海砂、石灰砂、珪砂及びこれらの砕砂、高炉スラグ細骨材、フェロニッケルスラグ細骨材、軽量細骨材（人工及び天然）及び再生細骨材等が挙げられる。また、粗骨材として、ＪＩＳ  Ａ０２０３−２０１４中の番号２３１２で規定されるものが挙げられる。例えば粗骨材としては、川砂利、陸砂利、山砂利、海砂利、石灰砂利、これらの砕石、高炉スラグ粗骨材、フェロニッケルスラグ粗骨材、軽量粗骨材（人工及び天然）及び再生粗骨材等が挙げられる。細骨材、粗骨材は種類の違うものを混合して使用しても良く、単一の種類のものを使用しても良い。
水硬性組成物がコンクリートの場合、粗骨材の使用量は、水硬性組成物の強度の発現とセメント等の水硬性粉体の使用量を低減し、型枠等への充填性を向上する観点から、嵩容積は、好ましくは５０％以上、より好ましくは５５％以上、更に好ましくは６０％以上であり、そして、好ましくは１００％以下、より好ましくは９０％以下、更に好ましくは８０％以下である。嵩容積は、コンクリート１ｍ３中の粗骨材の容積（空隙を含む）の割合である。また、水硬性組成物がコンクリートの場合、細骨材の使用量は、型枠等への充填性を向上する観点から、好ましくは５００ｋｇ／ｍ３以上、より好ましくは６００ｋｇ／ｍ３以上、更に好ましくは７００ｋｇ／ｍ３以上であり、そして、好ましくは１，０００ｋｇ／ｍ３以下、より好ましくは９００ｋｇ／ｍ３以下である。
水硬性組成物がモルタルの場合、細骨材の使用量は、好ましくは８００ｋｇ／ｍ３以上、より好ましくは９００ｋｇ／ｍ３以上、更に好ましくは１，０００ｋｇ／ｍ３以上であり、そして、好ましくは２，０００ｋｇ／ｍ３以下、より好ましくは１，８００ｋｇ／ｍ３以下、更に好ましくは１，７００ｋｇ／ｍ３以下である。
【００４９】
本発明の水硬性組成物は、高強度混和材を含有することができる。高強度混和材としては、ブレーン値が２，５００ｃｍ２／ｇ以上又はＢＥＴ比表面積が１０ｍ２／ｇ以上の粉体、更に無機粉体（セメントを除く）が挙げられる。高強度混和材の構成成分として、無水石膏、シリカフューム、及びフライアッシュから選ばれる粉体が挙げられる。高強度混和材は、市販品として、デンカΣ１０００（デンカ株式会社）、デンカΣ２０００（デンカ株式会社）、太平洋ウルトラスーパーミックス（太平洋マテリアル株式会社）等が挙げられる。本発明の水硬性組成物が高強度混和材を含有する場合、高強度混和材の含有量は、水硬性粉体、更にセメント１００質量部に対して、好ましくは０．１質量部以上、より好ましくは１質量部以上、そして、好ましくは２０質量部以下、より好ましくは１０質量部以下である。
【００５０】
本発明の水硬性組成物は、遠心成形用水硬性組成物であってよい。
本発明の水硬性組成物は、振動成形用水硬性組成物であってよい。
遠心成形用水硬性組成物は、本発明の水硬性組成物の好ましい態様の１つである。
【００５１】
＜水硬性組成物の製造方法＞
本発明は、本発明の水硬性組成物用分散剤組成物と、水と、水硬性粉体とを混合する、水硬性組成物の製造方法を提供する。本発明の水硬性組成物の製造方法は、構成単量体として、アクリル酸又はその塩、メタクリル酸又はその塩、及び下記一般式（１）で表される化合物を含む共重合体〔（Ａ）成分〕と、水と、水硬性粉体とを混合する、水硬性組成物の製造方法であって、前記共重合体は、アクリル酸又はその塩とメタクリル酸又はその塩の合計中、アクリル酸又はその塩の割合が２０ｍｏｌ％以上７０ｍｏｌ％以下である、水硬性組成物の製造方法である。
本発明の水硬性組成物用分散剤組成物及び水硬性組成物で述べた事項は、本発明の水硬性組成物の製造方法に適宜適用することができる。
【００５２】
本発明の水硬性組成物の製造方法において、（Ａ）成分の具体例及び好ましい態様は、本発明の水硬性組成物用分散剤組成物と同じである。
また、本発明の水硬性組成物の製造方法に用いられる水硬性粉体の具体例及び好ましい態様は、本発明の水硬性組成物で述べたものと同じである。水硬性粉体は、好ましくは、水／水硬性粉体比が、本発明の水硬性組成物で述べた範囲となるように用いる。
また、本発明の水硬性組成物の製造方法では、骨材を混合することが好ましい。骨材の具体例及び好ましい態様は、本発明の水硬性組成物で述べたものと同じである。また、骨材の使用量も、本発明の水硬性組成物で述べたものと同じである。
【００５３】
本発明の水硬性組成物の製造方法では、（Ａ）成分とセメント等の水硬性粉体とを円滑に混合する観点から、（Ａ）成分と水とを予め混合し、水硬性粉体と混合することが好ましい。
【００５４】
水硬性粉体と、水と、（Ａ）成分と、必要に応じて用いられる成分との混合は、モルタルミキサー、強制二軸ミキサー等のミキサーを用いて行うことができる。
また、好ましくは１分間以上、より好ましくは２分間以上、そして、好ましくは５分間以下、より好ましくは３分間以下混合する。水硬性組成物の調製にあたっては、水硬性組成物で説明した材料や薬剤及びそれらの量を用いることができる。
【００５５】
得られた水硬性組成物は、更に、水硬性組成物を型枠に充填し養生し硬化させる。型枠として、建築物の型枠、コンクリート製品用の型枠等が挙げられる。型枠への充填方法として、ミキサーから直接投入する方法、水硬性組成物をポンプで圧送して型枠に導入する方法等が挙げられる。
【００５６】
水硬性組成物の養生の際、硬化を促進するために加熱養生し、硬化を促進させても良い。ここで、加熱養生は、４０℃以上９０℃以下の温度で水硬性組成物を保持して硬化を促進することができる。
【００５７】
＜水硬性組成物の硬化体の製造方法＞
本発明は、本発明の水硬性組成物用分散剤組成物と、水と、水硬性粉体とを混合して水硬性組成物を製造し、該水硬性組成物を型枠に充填して硬化させる、水硬性組成物の硬化体の製造方法を提供する。
本発明の水硬性組成物の硬化体の製造方法は、構成単量体として、アクリル酸又はその塩、メタクリル酸又はその塩、及び下記一般式（１）で表される化合物を含む共重合体〔（Ａ）成分〕と、水と、水硬性粉体とを混合して水硬性組成物を製造し、該水硬性組成物を型枠に充填して硬化させる、水硬性組成物の硬化体の製造方法であって、前記共重合体は、アクリル酸又はその塩とメタクリル酸又はその塩の合計中、アクリル酸又はその塩の割合が２０ｍｏｌ％以上７０ｍｏｌ％以下である、水硬性組成物の硬化体の製造方法である。
本発明の水硬性組成物用分散剤組成物、水硬性組成物及び水硬性組成物の製造方法で述べた事項は、本発明の水硬性組成物の製造方法に適宜適用することができる。
【００５８】
本発明の水硬性組成物の硬化体の製造方法において、（Ａ）成分の具体例及び好ましい態様は、本発明の水硬性組成物用分散剤組成物と同じである。
また、本発明の水硬性組成物の製造方法に用いられる水硬性粉体の具体例及び好ましい態様は、本発明の水硬性組成物で述べたものと同じである。水硬性粉体は、好ましくは、水／水硬性粉体比が、本発明の水硬性組成物で述べた範囲となるように用いる。
また、本発明の水硬性組成物の製造方法では、骨材を混合することが好ましい。骨材の具体例及び好ましい態様は、本発明の水硬性組成物で述べたものと同じである。また、骨材の使用量も、本発明の水硬性組成物で述べたものと同じである。
本発明の硬化体の製造方法で製造する水硬性組成物は、本発明の水硬性組成物が好ましい。
【００５９】
本発明の硬化体の製造方法として、本発明の水硬性組成物用分散剤組成物と、水と、水硬性粉体とを混合して水硬性組成物を製造し、該水硬性組成物を型枠内に充填した後、遠心力をかけて型締めする、水硬性組成物の硬化体の製造方法が挙げられる。この方法は、構成単量体として、アクリル酸又はその塩、メタクリル酸又はその塩、及び下記一般式（１）で表される化合物を含む共重合体〔（Ａ）成分〕と、水と、水硬性粉体とを混合して水硬性組成物を製造し、該水硬性組成物を型枠内に充填した後、遠心力をかけて型締めする、水硬性組成物の硬化体の製造方法であって、前記共重合体は、アクリル酸又はその塩とメタクリル酸又はその塩の合計中、アクリル酸又はその塩の割合が２０ｍｏｌ％以上７０ｍｏｌ％以下である、水硬性組成物の硬化体の製造方法（以下、遠心法という）である。遠心法は、いわゆる遠心力締固め成形を行うものである。
【００６０】
また、本発明の硬化体の製造方法として、本発明の水硬性組成物用分散剤組成物と、水と、水硬性粉体とを混合して水硬性組成物を製造し、該水硬性組成物を型枠内に充填した後、振動をかけて型締めする、水硬性組成物の硬化体の製造方法が挙げられる。この方法は、構成単量体として、アクリル酸又はその塩、メタクリル酸又はその塩、及び下記一般式（１）で表される化合物を含む共重合体〔（Ａ）成分〕と、水と、水硬性粉体とを混合して水硬性組成物を製造し、該水硬性組成物を型枠内に充填した後、振動をかけて型締めする、水硬性組成物の硬化体の製造方法であって、前記共重合体は、アクリル酸又はその塩とメタクリル酸又はその塩の合計中、アクリル酸又はその塩の割合が２０ｍｏｌ％以上７０ｍｏｌ％以下である、水硬性組成物の硬化体の製造方法（以下、振動法という）である。振動法は、いわゆる振動締固め成形を行うものである。
【００６１】
本発明では、水と（Ａ）成分とを含む混合物を、骨材及び水硬性粉体に添加して混合する方法が、水硬性組成物を製造する際でも、容易に均一に混合できる点で好ましい。
【００６２】
水硬性組成物は、水硬性粉体と骨材とを混合し、水と（Ａ）成分とを含む混合物を、前記のような混合量となるように添加し、混練して調製することができる。
【００６３】
型枠は、水硬性組成物の硬化体の用途を考慮して、遠心法、振動法に適したものがそれぞれ適宜選定される。前記水硬性組成物の型枠への充填は、公知の方法により行うことができる。
得られた水硬性組成物を型枠に充填する方法は、例えば、混練後の水硬性組成物を混練手段から排出し、手作業にて型枠へ投入してならす方法が挙げられる。
【００６４】
遠心法では、型枠に充填した遠心成形用水硬性組成物を、遠心力をかけて型締めする。このとき、少なくとも１回は遠心力を変えることが好ましい。本発明では、遠心成形用水硬性組成物を、段階的に変化する遠心力をかけて型締めすることができる。すなわち、本発明で、遠心成形用水硬性組成物を、少なくとも１回は遠心力を変えて型締めする、更に、段階的に変化する、更に段階的に大きくなる遠心力をかけて型締めすることができる。
【００６５】
遠心法では、型枠に充填した水硬性組成物を、０．５Ｇ以上の遠心力で型締めすることが好ましい。遠心成形の遠心力は、好ましくは０．５Ｇ以上、そして、３０Ｇ以下、より好ましくは２５Ｇ以下である。エネルギーコスト低減面と成形性の面から、１分以上、遠心力を１５Ｇ以上、そして、３０Ｇ以下、更に２５Ｇ以下の範囲（高遠心力ともいう）に保持することが好ましい。
【００６６】
遠心力での締め固めは、例えば０．５Ｇ以上３０Ｇ以下の遠心力で、好ましくは５分以上、より好ましくは７分以上、更に好ましくは９分以上、そして、好ましくは４０分以下行なう。成形体を平滑に締め固める観点から、高遠心力、例えば２０Ｇ以上の遠心力の保持による締め固めは、好ましくは１分以上、より好ましくは３分以上、更に好ましくは５分以上、そして、好ましくは１５分以下行なう。すなわち、本発明では、０．５Ｇ以上３０Ｇ以下の遠心力を、好ましくは５分以上、より好ましくは７分以上、更に好ましくは９分以上、そして、好ましくは４０分以下かけて、水硬性組成物を型締めすることができる。また、本発明では、２０Ｇ以上の遠心力の保持による締め固めを、好ましくは１分以上、より好ましくは３分以上、更に好ましくは５分以上、そして、好ましくは１５分以下行なうことができる。
【００６７】
遠心力での締め固めは、段階に分けて行うことができ、成形性の観点から、段階的に遠心力Ｇを大きくする方法が好ましい。以下に示すような段階条件で所望の遠心力となるまで行うことができる。例えば、五段階の場合、本発明では、（１）一段階目である初速が０．５Ｇ以上２Ｇ未満の遠心力で０分間超１５分間以下、（２）二段階目である二速が２Ｇ以上５Ｇ未満の遠心力で０分間超１５分間以下、（３）三段階目である三速が５Ｇ以上１０Ｇ未満の遠心力で０分間超１５分間以下、（４）四段階目である四速が１０Ｇ以上２０Ｇ未満の遠心力で０分間超１５分間以下、（５）五段階目である五速が２０Ｇ以上３０Ｇ以下の遠心力で０分間超１５分間以下、の条件により水硬性組成物の型締めを行うことが好ましい。
【００６８】
遠心法では、水硬性組成物を、遠心力をかけて型締めした後、加熱養生を行うことが好ましい。
【００６９】
加熱養生は、好ましくは７５℃以上、そして、好ましくは１００℃以下、より好ましくは９０℃以下で行う。加熱養生は、７５℃以上で１時間以上保持する工程を含んでもよい。なお、加熱養生の温度は、水硬性組成物が充填された型枠の周囲雰囲気の温度である。
【００７０】
遠心力をかけて型締めする場合、スランプロスの観点から、周囲温度（型枠の周囲温度）は、好ましくは３５℃以下、更に好ましくは３０℃以下、より好ましくは２５℃以下、強度発現性の観点から、好ましくは１０℃以上、更に好ましくは１５℃以上、より好ましくは２０℃以上である。
【００７１】
本発明では、加熱養生を開始する前に、前記混合の際に最初に水と水硬性粉体とが接触した時点を始点として、１時間以上の低温養生を行うことが好ましい。
低温養生は、好ましくは０℃以上、より好ましくは１０℃以上、そして、好ましくは４０℃以下、より好ましくは３０℃以下で行う。
低温養生は、好ましくは１時間以上、より好ましくは２時間以上、そして、好ましくは５時間以下、より好ましくは４時間以下行う。
【００７２】
本発明では、加熱養生は、蒸気養生で行うことが好ましい。蒸気養生は、例えば、遠心成形水硬性組成物が充填された型枠の周囲に水蒸気を適用し、所定の温度で一定時間保持して行われる。
【００７３】
加熱養生の後、水硬性組成物を冷却して、型枠から脱型することができる。また、脱型した水硬性組成物の硬化体を常温常圧で養生することができる。
例えば、加熱養生の後、例えば、直ちに周囲温度を室温、例えば２０℃まで冷却しても良いし、例えば、１時間当たり５℃以上２０℃以下の降温速度で、周囲温度を室温、例えば２０℃まで冷却しても良い。冷却後、成形体を脱型する。降温速度は、硬化体のひび割れによる強度低下を抑える観点から、１時間当たり２０℃以下が好ましい。また、得られた水硬性組成物の硬化体を常温常圧で養生することができる。具体的には、２０℃、大気圧下で保存することができる。
【００７４】
遠心法により得られる水硬性組成物の硬化体は、遠心成形コンクリート製品として使用でき、具体的には、パイル、ポール、ヒューム管等が挙げられる。遠心法により得られる水硬性組成物の硬化体は、締め固め性に優れることから、当該製品の内面及び端面凹凸が少なく、表面美観に優れるとともに、更に製品内面が平滑に仕上がることから、パイル打ち込み、中堀工法時の切削機の障害が改善される。
【００７５】
振動法は、硬化体の製造に用いる水硬性組成物を型枠に充填すること、型枠内の水硬性組成物に振動をかけることを行う。以下、水硬性組成物に振動をかける操作を振動成形ともいう。
【００７６】
振動成形は、例えば、２０Ｈｚ以上３５０Ｈｚ以下の振動数で行うことができる。また、振動成形は、例えば、３秒以上１８０秒以下で行うことができる。一回の充填により型枠を十分に満たすことができない場合、追加の水硬性組成物を充填する際は、先の水硬性組成物に対する振動を止めていても、かけ続けていても、どちらでもよい。
【００７７】
本発明の水硬性組成物の硬化体の製造方法の一例として、ポリカルボン酸系分散剤と水硬性粉体と水とを含有する水硬性組成物の硬化体の製造方法であって、水硬性組成物を型枠に充填後に振動をかける、水硬性組成物の硬化体の製造方法が挙げられる。
【００７８】
また、本発明の水硬性組成物の硬化体の製造方法の他の例として、ポリカルボン酸系分散剤と水硬性粉体と水とを含有する水硬性組成物の硬化体の製造方法であって、硬化体の製造に用いる水硬性組成物を型枠に充填し、型枠内の水硬性組成物に振動をかける、水硬性組成物の硬化体の製造方法が挙げられる。
【００７９】
本発明の水硬性組成物用分散剤組成物を用いることで、振動成形時の成形性を向上させることができる。本発明により、本発明の水硬性組成物用分散剤組成物を用いて、水硬性組成物の加振成形工程における成形性を向上させる方法が提供される。
【００８０】
本発明の水硬性組成物用分散剤組成物を用いることで、遠心成形の際の、水硬性組成物の遠心力による締固め性を向上させることができる。本発明により、本発明の水硬性組成物用分散剤組成物を用いて、水硬性組成物の遠心力による締固め性を向上させる方法が提供される。
【００８１】
また、本発明の水硬性組成物用分散剤組成物を用いることにより、水硬性組成物の硬化体の強度が向上する。本発明により、本発明の水硬性組成物用分散剤組成物を用いて、水硬性組成物の硬化体の強度を向上させる方法が提供される。
【実施例】
【００８２】
＜（Ａ）成分＞
以下、アクリル酸又はその塩をＡＡ、メタクリル酸又はその塩をＭＡＡ、一般式（１）で表される化合物を化合物（１）として共重合体の構成を示す。また、アクリル酸又はその塩とメタクリル酸又はその塩の合計中の、アクリル酸又はその塩の割合（ｍｏｌ％）をＡＡ比として示す。
共重合体１：ＡＡ／ＭＡＡ／化合物（１）＝アクリル酸ナトリウム／メタクリル酸ナトリウム／メトキシポリエチレングリコール（４５）モノメタクリレート（該単量体のカッコ内は平均付加モル数、以下同様）＝２９ｍｏｌ％／４５ｍｏｌ％／２６ｍｏｌ％、重量平均分子量＝３０，０００、ＡＡ比が３９ｍｏｌ％
共重合体２：ＡＡ／ＭＡＡ／化合物（１）＝アクリル酸ナトリウム／メタクリル酸ナトリウム／メトキシポリエチレングリコール（４５）モノメタクリレート＝３１ｍｏｌ％／４４ｍｏｌ％／２５ｍｏｌ％、重量平均分子量＝３７，０００、ＡＡ比が４１ｍｏｌ％
共重合体３：ＡＡ／ＭＡＡ／化合物（１）＝アクリル酸ナトリウム／メタクリル酸ナトリウム／メトキシポリエチレングリコール（５０）モノメタクリレート＝３５ｍｏｌ％／３５ｍｏｌ％／３０ｍｏｌ％、重量平均分子量＝３５，０００、ＡＡ比が５０ｍｏｌ％
共重合体４：ＡＡ／ＭＡＡ／化合物（１）＝アクリル酸ナトリウム／メタクリル酸ナトリウム／メトキシポリエチレングリコール（４５）モノメタクリレート＝５１ｍｏｌ％／２２ｍｏｌ％／２７ｍｏｌ％、重量平均分子量＝３０，０００、ＡＡ比が７０ｍｏｌ％
【００８３】
＜その他のポリカルボン酸系分散剤＞
共重合体５：ＭＡＡ／化合物（１）＝メタクリル酸ナトリウム／メトキシポリエチレングリコール（２５）モノメタクリレート＝７５ｍｏｌ％／２５ｍｏｌ％、重量平均分子量＝５０，０００、ＡＡ比が０ｍｏｌ％
共重合体６：ＭＡＡ／化合物（１）＝メタクリル酸ナトリウム／メトキシポリエチレングリコール（４５）モノメタクリレート＝７５ｍｏｌ％／２５ｍｏｌ％、重量平均分子量＝５７，０００、ＡＡ比が０ｍｏｌ％
共重合体７：ＡＡ／その他の単量体＝アクリル酸ナトリウム／ポリエチレングリコール（４５）モノイソプレニルエーテル＝７５ｍｏｌ％／２５ｍｏｌ％、重量平均分子量＝４６，０００、ＡＡ比が１００ｍｏｌ％（構成単量体として化合物（１）を含まない）
共重合体８：ＡＡ／ＭＡＡ／化合物（１）＝アクリル酸ナトリウム／メタクリル酸ナトリウム／メトキシポリエチレングリコール（４５）モノメタクリレート＝５０ｍｏｌ％／３０ｍｏｌ％／２０ｍｏｌ％、重量平均分子量＝２８，０００、ＡＡ比が６３ｍｏｌ％
【００８４】
＜実施例１及び比較例１＞
（１）モルタル配合
下記にモルタル配合を示した。Ｐはセメント（略号Ｃ）と高強度混和材（略号Ａ）の合計質量であり、Ｗ／Ｐ（＝Ｃ＋Ａ）は、水／水硬性粉体の比（質量％）である。
【００８５】
＊モルタル配合
セメント（Ｃ）：８００ｇ（太平洋セメント（株）製早強ポルトランドセメントと住友大阪セメント（株）製早強ポルトランドセメントの１：１混合物、比重３．１６）
高強度混和材（Ａ）：６４ｇ（電気化学工業株式会社製、比重２．４５）
水道水（Ｗ）：１７１ｇ（共重合体又は分散剤を含む）
Ｗ／Ｐ：２０質量％
砂（Ｓ）：１１９５ｇ（京都府城陽産、比重２．５０）
なお、全ての材料は２０℃に調整し、水道水中の共重合体又は分散剤の量は、モルタル配合に対して微量であるため、水道水の量に算入してＷ／Ｐを計算した。
【００８６】
（２）モルタル調製
表１の添加量となるように共重合体（（Ａ）成分又はその他のポリカルボン酸系分散剤）及び水を含有する組成物を調製した。なお、共重合体は、表１の添加量で用いた。前記モルタル配合材料の水（Ｗ）に前記組成物を添加し、他のモルタル配合材料と共に調製した。モルタルは、ＪＩＳ  Ｒ  ５２０１に規定されるモルタルミキサーを使用して配合成分を混練（６０ｒｐｍ、５４０秒）して調製した。
【００８７】
（３）モルタルの遠心締固め性の評価（Ｉ）
（２）の方法で調製したモルタルを４００ｍＬのアルミ容器に７５０ｇサンプリングし、ＪＩＳ  Ｒ  ５２０１セメントの物理試験方法９．２．１  ビカー針装置、９．２．１  ｂ）に記載の標準棒（有効長さが４５ｍｍ以上、直径１０．０±０．２ｍｍの円筒形の非腐食金属性）を用い、ＪＩＳ  Ｒ  ５２０１セメントの物理試験方法９．４．３「凝結の始発及び終結の測定」に倣い標準棒をモルタルに降下させたときの状況によりモルタル遠心締固め性を評価した。具体的には、モルタル調製直後から１０秒以内に、標準棒をモルタルの表面近くから自重により徐々に降下させ、降下が止まった時点のモルタルへの標準棒の陥入長さを、モルタル調製直後の標準棒の陥入深さとした。また、最初の標準棒の降下から１０秒間隔で標準棒をモルタルの表面近くからモルタルの表面に徐々に降下させ、降下が止まった時点で、標準棒の先端と底板との間隔を０．１ｍｍ単位で読み記録し、標準棒の先端と底板との間隔が３回連続して変わらなくなるまでの時間を測定した。結果を表１に示す。
【００８８】
（４）モルタルの遠心締固め性の評価（II）
前記のモルタルの遠心締固め性の評価（Ｉ）の結果から、この評価系では、モルタル調製直後の貫入深さが大きいほどモルタルが流動化して骨材の充填性が向上すると考察し、モルタル調製直後の標準棒の陥入深さ（Ｐ；ｍｍ）で“充填性”を、モルタル調製直後から標準棒の先端と底板との間隔が３回連続して変わらなくなるまでに要する時間（ｔ；ｓｅｃ）で“保形性”を評価することができる（保形性の発現に要する時間が短いほど棚落ち等の欠陥が生じにくい）と考え、下記計算式（Ｉ）のＰ／ｔを遠心締固め性の指標として評価した。Ｐ／ｔの値が大きいほど、遠心締固め性が良好であると判断できる。この評価では、Ｐ／ｔの値が０．０１５以上であることが好ましい。結果を表１に示す。
遠心締固め性＝Ｐ／ｔ          …式（Ｉ）
Ｐ：モルタル調製直後の標準棒の陥入深さ（ｍｍ）
ｔ：モルタル調製から標準棒の陥入深さが３回連続して変わらなくなるまでに要する時間（ｓｅｃ）
【００８９】
【表１】
2020066553.tif 000003
【００９０】
表中、ＡＡ比は、ＡＡとＭＡＡの合計中の、ＡＡの割合（ｍｏｌ％）である。
表中、Ｍｗは重量平均分子量である。
表中、ＥＯｐは、エチレンオキシドの平均付加モル数であり、一般式（１）中のｎに相当する。
表中、添加量は、水硬性粉体（セメントと高強度混和材）１００質量部に対する有効分換算の質量部である（以下同様）。
表中、「標準棒の陥入深さ」は、モルタル調製直後の標準棒の陥入深さである。
表中、「陥入深さの不変時間」は、標準棒の先端と底板との間隔が３回連続して変わらなくなるまでの時間である。
表中、「分散剤Ａ」は、以下の組成の分散剤である（以下同様）。
共重合体１／共重合体５／グリセリン／グルコン酸ナトリウム＝８０／１４／４／２（質量比）
【００９１】
表１中、構成単量体としてＡＡを含まない共重合体を用いた比較例１−１〜１−２及び化合物（１）を含まない比較例１−３に対して、構成単量体としてＡＡを所定量含む共重合体を用いた実施例１−１〜１−５は、優れた遠心締固め性を示した。これは、実施例の共重合体は柔軟な分子構造を有しており、セメント粒子の水和が促進され、水和生成物によるネットワーク構造により高い保形成を発現したためであると考察される。また、重量平均分子量が本発明の範囲外である共重合体を用いた比較例１−４も、実施例と比べて遠心締固め性が劣ることがわかる。
【００９２】
＜実施例２及び比較例２＞
（１）モルタル配合
下記にモルタル配合を示した。Ｐはセメント（略号Ｃ）と高強度混和材（略号Ａ）の合計質量であり、Ｗ／Ｐ（＝Ｃ＋Ａ）は、水／水硬性粉体の比（質量％）である。
【００９３】
＊モルタル配合
セメント（Ｃ）：８００ｇ（太平洋セメント（株）製早強ポルトランドセメントと住友大阪セメント（株）製早強ポルトランドセメントの１：１混合物、比重３．１６）
高強度混和材（Ａ）：６４ｇ（電気化学工業株式会社製、比重２．４５）
水道水（Ｗ）：２０９ｇ（共重合体を含む）
Ｗ／Ｐ：２４質量％
砂（Ｓ）：１１９５ｇ（京都府城陽産、比重２．５０）
なお、全ての材料は２０℃に調整し、水道水中の共重合体の量は、モルタル配合に対して微量であるため、水道水の量に算入してＷ／Ｐを計算した。
【００９４】
（２）モルタル調製
表２の添加量となるように共重合体（（Ａ）成分又はその他のポリカルボン酸系分散剤）及び水を含有する組成物を調製した。前記モルタル配合材料の水（Ｗ）に前記組成物を添加し、他のモルタル配合材料と共に調製した。モルタルは、ＪＩＳ  Ｒ  ５２０１に規定されるモルタルミキサーを使用して配合成分を混練（６０ｒｐｍ、５４０秒）して調製した。なお、共重合体は、表２の添加量で用いた。
【００９５】
（３）モルタルレオロジーの測定方法
（２）の方法で調製したモルタルを４００ｍＬのアルミ容器に７５０ｇサンプリングし、Ａｎｔｏｎ  Ｐａａｒ社製レオメータＰｈｙｓｉｃａ  ＭＣＲ３０１を用いて下記測定条件でレオロジー測定を実施した。
＜チクソループ測定＞
治具：Ｂａｌｌ  ｔｙｐｅ、ｄ＝８（ｍｍ）
測定点数：２０点
測定間隔：１０（ｓｅｃ．）
せん断速度：０．００４〜４（１／ｓｅｃ．）
【００９６】
（４）モルタルレオロジーの評価方法
（３）の方法で測定したモルタルレオロジーの測定結果をもとに、前記コンクリートの遠心締固め性に関する考察から、モルタルのチキソトロピー性が向上するほど遠心締固め性が向上すると考察し、下記式（II）に基づいてチキソトロピー性の指標となるヒステリシス（ΔＨ；Ｐａ／ｓ）を算出した。ヒステリシスの値が大きいほど、チキソトロピー性に優れると判断できる。この評価では、ヒステリシスの値が４０００以上であることが好ましい。結果を表２に示す。
ヒステリシス（ΔＨ；Ｐａ／ｓ）＝∫｛ｆ（ｘ）−ｇ（ｘ）｝ｄｘ      …式（II）
ｆ（ｘ）：昇せん断条件での近似式
ｇ（ｘ）：降せん断条件での近似式
【００９７】
【表２】
2020066553.tif 000004
【００９８】
表２中、構成単量体としてＡＡを含まない共重合体を用いた比較例２−１〜２−２及び化合物（１）を含まない比較例２−３に対して、構成単量体としてＡＡを所定量含む共重合体を用いた実施例２−１〜２−４は、大きなヒステリシス、チキソトロピー性を示した。これは、実施例の共重合体が昇せん断条件下では柔軟な分子構造を有することによりセメント粒子の水和が促進された結果、形成された水和生成物によるネットワーク構造が高いせん断応力を示し、降せん断条件下ではせん断によってネットワーク構造が破壊され、せん断応力が低下したためであると考察される。また、重量平均分子量が本発明の範囲外である共重合体を用いた比較例２−４も、実施例と比べてヒステリシス、チキソトロピー性が小さいことがわかる。
【００９９】
＜実施例３及び比較例３＞
（１）コンクリート配合
下記にコンクリート配合を示した。Ｐはセメント（略号Ｃ）と高強度混和材（略号Ａ）の合計質量であり、Ｗ／Ｐ（＝Ｃ＋Ａ）は、水／水硬性粉体の比（質量％）である。
【０１００】
＊コンクリート配合１
セメント（Ｃ）：１２．６ｋｇ（太平洋セメント（株）製早強ポルトランドセメント、比重３．１６）
高強度混和材（Ａ）：１．０ｋｇ（電気化学工業株式会社製、比重２．４５）
水道水（Ｗ）：２．７ｋｇ（共重合体を含む）
Ｗ／Ｐ：２０質量％
砂（Ｓ）：１８．９ｋｇ（滋賀県甲賀産、比重２．５８）
砂利（Ｇ）：２８．４ｋｇ（兵庫県家島産、比重２．６３）
なお、全ての材料は２０℃に調整し、水道水中の共重合体の量は、モルタル配合に対して微量であるため、水道水の量に算入してＷ／Ｐを計算した。
【０１０１】
＊コンクリート配合２
セメント（Ｃ）：１１．１ｋｇ（太平洋セメント（株）製普通ポルトランドセメント、比重３．１６）
高強度混和材（Ａ）：０．３ｋｇ（電気化学工業株式会社製、比重２．４５）
水道水（Ｗ）：２．９ｋｇ（共重合体を含む）
Ｗ／Ｐ：２５質量％
砂（１）（Ｓ（１））：９．４ｋｇ（岐阜県揖斐川産、比重２．５５）
砂（２）（Ｓ（２））：１０．３ｋｇ（滋賀県甲賀産、比重２．５８）
砂利（Ｇ）：２８．４ｋｇ（兵庫県家島産、比重２．６３）
なお、全ての材料は２０℃に調整し、水道水中の共重合体の量は、モルタル配合に対して微量であるため、水道水の量に算入してＷ／Ｐを計算した。
【０１０２】
（２）コンクリート調製
表３の添加量となるように共重合体及び水を含有する組成物を調製した。なお、共重合体は、表３の添加量で用いた。前記コンクリート配合材料の水（Ｗ）に前記組成物を添加し、撹拌して調製した。コンクリートは、強制２軸型ミキサー（ＫＹＣ社製）に、砂利、約半量の砂、早強セメントと高強度混和材の混合物、残部の砂の順に投入し、空練りを３０秒間行い、次いで、すばやく前記調製した水を添加し、２４０秒間練り混ぜてコンクリートを得た。
【０１０３】
（３）遠心締固め性の評価
混練から１０分後のコンクリートを遠心成形型枠（内径２０ｃｍ、外径２５ｃｍ、高さ４０ｃｍ）に入れて、初速が１Ｇで２分間、二速が３Ｇで２分間、三速が７Ｇで２分間、四速が１５Ｇで３分間、五速が２５Ｇで３分間の条件で遠心締め固めを行った。遠心締固めを終えた筒状の成形体に対し、指を貫入する簡易試験を実施し、下記評価基準に基づいて１〜５の５段階で遠心締固め性の評価を実施した。結果を表３に示す。
【０１０４】
＜遠心締固め性評価基準＞
１：共重合体又は分散剤の添加量を調整してもスラッジやジャンカといった明らかな成形不良が発生する。
２：明らかな成形不良の発生はないが、端面の充填性が悪い又は成形体が柔らかいため、成形体内側表面に触れただけでスラッジが付着する。
３：成形不良の発生がなく、端面の充填性も良好だが、成形体内側表面に人差し指をあてて押し込もうとすると容易に貫入する。
４：成形不良の発生がなく、端面の充填性も良好で、成形体内側表面に人差し指をあてて押し込もうとしても容易には貫入が起らない。
５：成形不良の発生がなく、端面の充填性も良好で、成形体内側表面に人差し指をあてて押し込もうとしても貫入が起らない。
なお、これらの評価において成形体内側表面を人差し指で押し込む力と同様の力で人差し指で天秤の皿を押したところ、指の接触面は直径約１ｃｍの円であり、天秤の目盛りは５００ｇであった。
【０１０５】
【表３】
2020066553.tif 000005
【０１０６】
表３中、構成単量体としてＡＡを含まない共重合体を用いた比較例３−１及び化合物（１）を含まない比較例３−２に対して、構成単量体としてＡＡを所定量含む共重合体を用いた実施例３−１ａ〜３−１ｅ及び実施例３−２は良好な遠心締固め性を示した。これは、実施例の共重合体は、成形終了時点では、柔軟な分子構造によりセメント粒子の水和が促進された結果、形成された水和生成物によるネットワーク構造が高い降伏値を示し、遠心成形中は金属型枠の回転に伴うガタつきによりコンクリートが流動化し、骨材間隙へのモルタル分の充填性が向上したためであると考察される。